(57)【要約】【課題】簡便な処理だけで実施できる、銀膜あるいは銀画像の作製方法を提供する。【解決手段】分子内にアミノ基と水酸基を有する有機化合物あるいは多価アミノ化合物と、酸化銀の混合物を利用する。【選択図】  なし【特許請求の範囲】
【請求項１】
酸化銀と分子内にアミノ基と水酸基を有する有機化合物とを混合することを特徴とする、銀の作製方法。
【請求項２】
酸化銀と多価アミノ化合物とを混合することを特徴とする、銀の作製方法。
【請求項３】
酸化銀と、下記一般式［Ｉ］あるいは［ＩＩ］で示されるアミノ化合物の中の少なくとも一つとを混合することを特徴とする、銀の作製方法。
【化１】
2004183081.tif 000007
〔一般式［Ｉ］において、Ｒ１、Ｒ２、Ｒ３、Ｒ４は、それぞれ独立して水素原子、アルキル基、アルケニル基、アミノアルキル基、ヒドロキシアルキル基、アルコキシアルキル基、アリール基、あるいはアラルキル基を表し、Ｒ５とＲ６は水素原子、アルキル基、あるいは水酸基を、ｌは１から８までの整数を表す。〕
【化２】
2004183081.tif 000008
〔一般式［ＩＩ］において、Ｒ７とＲ８は、それぞれ独立して水素原子、アルキル基、アルケニル基、アミノアルキル基、ヒドロキシアルキル基、アルコキシアルキル基、アリール基、あるいはアラルキル基を表し、Ｒ９とＲ１０は水素原子、アルキル基、水酸基、あるいはヒドロキシアルキル基を、ｍは１から８までの整数を表す。〕
【請求項４】
酸化銀を含有する組成物を膜状に加工し、次いで該膜状組成物を、アミノ基と水酸基を有する有機化合物で処理することを特徴とする銀膜作製方法。
【請求項５】
酸化銀を含有する組成物を膜状に加工し、次いで該膜状組成物を、多価アミノ化合物で処理することを特徴とする銀膜作製方法。
【請求項６】
一般式［Ｉ］あるいは［ＩＩ］で示されるアミノ化合物の中の少なくとも一つを酸化銀の処理剤として用いることを特徴とする銀膜作製方法。
【請求項７】
酸化銀を含有する組成物を膜状に加工し、次いで該膜状組成物にアミノ基と水酸基を有する有機化合物を像様に接触させ、像様に酸化銀を銀に変換することを特徴とする銀画像形成方法。
【請求項８】
酸化銀を含有する組成物を膜状に加工し、次いで該膜状組成物に多価アミノ化合物を像様に接触させ、像様に酸化銀を銀に変換することを特徴とする銀画像形成方法。
【請求項９】
一般式［Ｉ］あるいは［ＩＩ］で示されるアミノ化合物の中の少なくとも一つを酸化銀の膜状組成物に像様に接触させることを特徴とする銀画像形成方法。
【請求項１０】
分子内にアミノ基と水酸基を有する有機化合物を含有する組成物を膜状に加工し、次いで該膜状組成物の上に、酸化銀微粒子を塗布することを特徴とする銀膜作製方法。
【請求項１１】
多価アミノ化合物を含有する組成物を膜状に加工し、次いで該膜状組成物の上に、酸化銀微粒子を塗布することを特徴とする銀膜作製方法。
【請求項１２】
一般式［Ｉ］あるいは［ＩＩ］で示されるアミノ化合物の中の少なくとも一つを含有する組成物を膜状に加工し、次いで該膜状組成物の上に、酸化銀微粒子を塗布することを特徴とする銀膜作製方法。
【請求項１３】
分子内にアミノ基と水酸基を有する有機化合物を含有する組成物を膜状に加工し、次いで該膜状組成物に酸化銀微粒子を像様に塗布して像様に銀を析出させることを特徴とする銀画像形成方法。
【請求項１４】
多価アミノ化合物を含有する組成物を膜状に加工し、次いで該膜状組成物に酸化銀微粒子を像様に塗布して像様に銀を析出させることを特徴とする銀画像形成方法。
【請求項１５】
一般式［Ｉ］あるいは［ＩＩ］で示されるアミノ化合物の中の少なくとも一つを含有する組成物を膜状に加工し、次いで該膜状組成物に酸化銀微粒子を像様に塗布して像様に銀を析出させることを特徴とする銀画像形成方法。
【発明の詳細な説明】
【０００１】
【発明の属する技術分野】
本発明は、特定の有機化合物の共存下で酸化銀を還元して銀を得る方法と、それを応用した銀膜作製法、または銀画像形成法に関する。
【０００２】
【従来の技術】
銀は高導電性材料や記録材料、表面の被覆剤、印刷刷版等に広汎に使われている素材である。その作製法は、化学的に銀を析出させる湿式めっき法や銀を直接溶融・付着、または蒸着させる方法、銀の小粒子をペースト状に加工して、所要の位置に塗布する、あるいは印刷によりパターンを形成する、ハロゲン化銀を光還元する等々多くの方法がある。
【０００３】
しかし、従来より知られている方法には、様々な欠点がある。例えば、湿式めっき法の場合には、洗浄、前処理等の工程が必要で、かつ薬品も多く消費する。
また、銀を直接溶融・付着する場合には、銀を融点以上の高温に加熱する必要があり、取り扱いも容易でなく、銀を付着させる基材も高温に耐えるものに限定されてしまう。いずれの方法も銀を選択的に付着させることが困難で、像様にパターニングする場合にはエッチング等の煩雑な後処理が必要である。（例えば、非特許文献１、２参照）
【０００４】
蒸着は基材を幅広い材料から選定でき、銀の基材への選択的な付着もマスキング等によって比較的容易にできる利点もあるが、特殊な設備が必要である。（例えば、非特許文献３参照）
【０００５】
導電性材料としての銀の利用法に関しては、銀の小粒子を液体で練り上げてペースト状に加工する方法（銀ペースト法）がよく知られている。銀ペーストは、印刷によりパターニングすることも容易で加工性に優れている。しかし、ペーストの機械的強度、基材との接着強度を上げるためには高温で焼結する必要があり、やはり基材が限定される問題がある。この欠点を改良するため、近年銀のナノ粒子を用いた銀ペースト法が提案されている。これは銀粒子をナノスケールにすることにより、焼結温度を低温にできる等の利点を有するが、反面、微粒子化には煩雑な操作が必要で、未だコスト高という欠点がある。（例えば、非特許文献４参照）
【０００６】
記録材料としての銀の利用例としては、ハロゲン化銀を感光体とする銀塩写真法が挙げられる。中でも、ＤＴＲ（拡散転写反転）法はダイレクト印刷版の作成等に既に応用されており、この方法を導電性銀画像の作製に利用することも可能である。しかし、現像定着処理等の煩雑な工程が多く、大量の薬品を使用する等の欠点がある。（例えば、非特許文献５参照）
【０００７】
有機または無機の銀化合物を熱分解して銀に変換する方法も知られている。有機銀塩を利用する方法としては、ドライシルバープロセスがよく知られている。
しかし、この方法も、材料自身の経時安定性がない、作製した銀画像の保存安定性が低い等の問題がある。（例えば、非特許文献６参照）
【０００８】
また、近年、高密度集積回路製造技術の進歩と関連して、Ｃｈｅｍｉｃａｌ  Ｖａｐｏｒ  Ｄｅｐｏｓｉｔｉｏｎ（略してＣＶＤ）を利用して、有機銀錯化合物を高精細な銀膜に変換する技術が報告されている。しかし、この手法についても特殊な設備が必要である事、あるいは特殊で高価な有機銀化合物を使用する必要がある事から、簡便な銀膜形成法ではない。（例えば、特許文献１参照）
【０００９】
無機の銀化合物を有機化合物で還元して銀を得る方法としては、有機定性分析の分野において「銀鏡反応」が知られている。これは、硝酸銀をアンモニア水溶液で処理して銀アンミン錯塩に変換し、次いで塩基共存下でアルデヒド化合物と反応させて銀を析出させる方法である。鋭敏な化学分析法であるが、水酸化ナトリウム等の強塩基を用いる水溶液反応であり、工業的な銀膜作製方法、あるいは銀画像形成方法としては適していない。（例えば、非特許文献７参照）
【００１０】
無機の銀化合物の中で、酸化銀は比較的安価で常温で安定な化合物であるが、加熱分解によって銀に変化する性質を有している。また、１分子当たりの銀含有量が高く、分解時に酸素しか発生しないので高純度の銀を取り出すことができる。加熱昇温すれば、１６０℃から還元反応が始まるが反応速度が遅く、反応を完結させて導電性を有する材料を得るには３００℃以上、好ましくは４００℃以上の加熱が必要がある。高温に加熱する場合には、銀を付着させる基材が耐熱性を有する物に限定される、あるいは銀画像を形成する際の基材の熱膨張により銀画像にひびや狂いが生じる等の問題が生じる。水素気流中で酸化銀を加熱する場合は１００℃で銀に還元されるが、製造安全性の面から熱源と水素ガスとを充分に隔離する特殊な設備が必要がある等の問題がある。酸化銀を過酸化水素水で処理すれば常温で銀に還元できるが、反応の制御が困難であるため均一な銀膜、銀画像を作ることは困難である。
【００１１】
【特許文献１】
特開平７−２１５９８１号公報
【非特許文献１】
「プリント回路技術便覧−第２版−」社団法人プリント回路学会編、日刊工業新聞社発行、６９頁〜７６頁
【非特許文献２】
「プリント配線板製造入門」伊藤謹司著、日刊工業新聞社発行、１２３頁〜１３２頁
【非特許文献３】
「薄膜化技術」早川茂・和佐清孝著、共立出版株式会社発行、１５頁〜２０頁
【非特許文献４】
「エレクトロニクス実装技術」（株）技術調査会発行、１８巻２６頁〜３１頁（２００２年）
【非特許文献５】
「改訂写真工学の基礎−銀塩写真編−」社団法人日本写真学会編、コロナ社発行、７５２頁〜７６５頁
【非特許文献６】
「改訂写真工学の基礎−銀塩写真編−」社団法人日本写真学会編、コロナ社発行、７３８頁〜７４２頁
【非特許文献７】
「増補新版分析化学実験」日本分析化学会北海道支部編、化学同人発行、１８６頁
【００１２】
【発明が解決しようとする課題】
本発明の目的は、酸化銀を比較的低温で、好ましくは室温で処理して銀に還元する方法を提供する事、さらに、それを利用して簡便で且つ加工性に優れ、均一な銀膜や銀画像を得るのに好適な方法を提供することにある。
【００１３】
【課題を解決するための手段】
本発明者は鋭意検討の結果、酸化銀を特定の構造を有する有機化合物で処理することにより導電性を持つ銀に還元することができることを見いだし、上記の目的を達成することができた。水酸化ナトリウム等の強塩基性水溶液を使用することなく、また、高温に加熱せずに室温下で酸化銀を銀に変換できる事実は特筆すべきことである。
【００１４】
酸化銀は一般に１価の酸化物（酸化銀（Ｉ）：Ａｇ２Ｏ）がよく知られている。その他に、２価の酸化物（酸化銀（ＩＩ）：ＡｇＯまたはＡｇ２Ｏ２）、過酸化銀（Ａｇ２Ｏ３）があるが、酸化銀（Ｉ）以外は構造が確定されていない、あるいは純粋なものが得られていない等構造的にあまり安定でない。普通に酸化銀と呼ぶ場合は、通常酸化銀（Ｉ）のことである。本特許では、酸化銀とは全て酸化銀（Ｉ）のことである。
【００１５】
酸化銀を銀に変換する際には、本発明の有機化合物と酸化銀のどちらか一方を膜状または画像状に加工した後、もう一方をその上に加える。酸化銀を予め加工し、次いで本発明の有機化合物をこれに加える場合には、有機化合物は液状であることが好ましいが、有機化合物そのものが液状でなくても、有機化合物を液体に溶かした状態でも、または有機化合物の微小粒子を液体を分散した状態でもかまわない。逆に、有機化合物を予め加工し、次いで酸化銀を加える場合も同様である。
【００１６】
酸化銀の粒子が本発明の有機化合物と接触して還元反応が誘起されると、発熱反応により生成する銀粒子同士が融着し、粒子同士の導通を容易にすると同時に、酸化銀の時よりも接着強度は増大する。そして、導電性の他、金属光沢を持つ等の形態上の変化や、濡れ性等の諸性質も変化するため、記録材料や印刷用刷版として用いることも可能である。この場合、多種の薬品は必要でなく、わずかな工程で必要な画像を作製できる。
【００１７】
【発明の実施の形態】
以下、発明の実施のための具体的方法を詳細に説明する。
【００１８】
まず、本発明に用いられる酸化銀については、特に制限はない。代表的な製法は硝酸銀の濃厚水溶液に当量の水酸化ナトリウム等の塩基の希薄溶液を加え、生じる沈澱を回収することであり、純度の高い酸化銀を得ることができる。しかし、本発明で用いる酸化銀は必ずしも高純度である必要はなく、水酸化ナトリウム以外の塩基、例えばアミン等の有機塩基を用いてもかまわない。銀の原料としては、硝酸銀は水溶性が高く、比較的安定であり、安全性も高いため、好ましいが、これに限定されるものではない。また、酸化銀の粒子径も特に制限はないが、１０ｎｍから１０μｍの範囲のものが好ましい。また、粒子径の調節のために酸化銀調製時に分散剤等の薬品を添加しても良い。その場合は、一旦、微粒子の酸化銀を調製後、酸化銀からこれら薬品を除去しても良く、除去せず酸化銀と混在した状態のまま用いても良い。
【００１９】
酸化銀の存在はＸ線回折で示すことができる。図１に示すように、Ｘ線回折の測定で２θ値が３３°、３８°、５５°付近にピークが生じる。
【００２０】
酸化銀は本発明の有機化合物と混合することにより、室温で還元反応が誘起されて充分な導電性を有する銀膜を得ることができる。還元時の発熱により銀の粒子間に融着が生じ、強度も確保される。酸化された有機化合物は銀膜中に残留するが、銀膜作製後に水、有機溶剤で洗い落とすことが可能であり、実用上、特に問題はない。
【００２１】
銀の生成は、導電性が出ること以外にＸ線回折でも示すことができる。図２に示すように、Ｘ線回折の測定で２θ値が３８°、４４°、６５°、７８°付近にピークが生じる。
【００２２】
酸化銀との混合によって、銀への還元反応を誘起させる化合物としては、第一に分子内にアミノ基と水酸基を有する有機化合物が挙げられる。第二に多価アミノ化合物が挙げられる。その中でも特に好ましい化合物としては、下記一般式［Ｉ］あるいは［ＩＩ］で示されるアミノ化合物が挙げられる。
【００２３】
【化３】
2004183081.tif 000002
【００２４】
一般式［Ｉ］において、Ｒ１、Ｒ２、Ｒ３、Ｒ４は、それぞれ独立して水素原子、アルキル基、アルケニル基、アミノアルキル基、ヒドロキシアルキル基、アルコキシアルキル基、アリール基、あるいはアラルキル基を表し、Ｒ５とＲ６は水素原子、アルキル基、あるいはヒドロキシ基を、ｌは２から８までの整数を表す。
【００２５】
【化４】
2004183081.tif 000003
【００２６】
一般式［ＩＩ］において、Ｒ７とＲ８は、それぞれ独立して水素原子、アルキル基、アルケニル基、アミノアルキル基、ヒドロキシアルキル基、アルコキシアルキル基、アリール基、あるいはアラルキル基を表し、Ｒ９とＲ１０は水素原子、アルキル基、ヒドロキシ基、あるいはヒドロキシアルキル基を、ｍは２から８までの整数を表す。
【００２７】
一般式［Ｉ］で示される化合物の具体例を以下に示すが、これらに限定されるものではない。
【００２８】
【化５】
2004183081.tif 000004
【００２９】
一般式［ＩＩ］で示される化合物の具体例を以下に示すが、これらに限定されるものではない。
【００３０】
【化６】
2004183081.tif 000005
これらの化合物が酸化銀を銀に変換する効率的な還元剤として機能する理由は定かではない。しかし、固体状態の酸化銀と、同一分子内にアミノ基とヒドロキシ基を有する化合物を接触させた場合、室温で還元反応が誘起されて銀が析出する事は驚くべき事実である。詳細な事は全く不明であるが、本発明の有機化合物のアミノ基が酸化銀結晶内の銀イオンの配位子となって酸化銀結晶の崩壊を促進し、次いでアミノ基とヒドロキシ基が銀イオンの還元反応に関与していると推定される。
【００３１】
銀塩写真法においてハロゲン化銀の還元剤、いわゆる現像主薬として一般に用いられている化合物としては、ハイドロキノン、４−メチルアミノフェノール、１−フェニル−３−ピラゾリジノン、４−（ヒドロキシメチル）−４−メチル−１−フェニル−３−ピラゾリジノン、アスコルビン酸等が知られている。これらの化合物は、有機化学の見地から強力な還元剤に分類される化合物である。本発明の有機化合物は還元剤としての能力は弱く、銀塩写真法で用いられる現像主薬とは性質の異なる化合物である。
【００３２】
また、従来技術の銀鏡反応が液相反応（全ての素材を水溶液として使用する）であるのに対して、本発明では、第一に酸化銀が分散液で有機化合物が液体あるいは溶液の場合、第二に酸化銀が固体相で有機化合物が液体あるいは溶液の場合、第三に有機化合物が固相で酸化銀が分散液の場合、のいずれかの組み合わせで実施する。これらはすべて固相／液相反応であり、セミドライプロセスに応用可能である点に特徴を有する。
【００３３】
酸化銀と本発明の有機化合物を混合する場合、双方を溶媒に分散しても良く、本発明の有機化合物を溶解した溶媒に酸化銀を分散混合して使用しても良い。さらに本発明の有機化合物が液体の場合には、一般の溶剤は使用しないで有機化合物自体に酸化銀を分散して使用しても良い。
【００３４】
酸化銀の分散液と、本発明の有機化合物の溶液あるいは分散液を調液する場合には、溶媒の他に必要に応じて他の薬品、例えば、分散性向上のための界面活性剤、液性改良のための増粘剤、ｐＨ調整剤、消泡剤、バインダーとしての高分子化合物、熱硬化剤、色素等をそれぞれの分散液、あるいは溶液に混ぜてもよい。これらの薬剤の添加は、酸化銀と本発明の有機化合物が混合される前であればいつでもよい。酸化銀や本発明の有機化合物を調製する段階から、必要に応じて添加してもよい。
【００３５】
酸化銀を膜状に加工する方法としては、酸化銀を分散塗液に加工し、塗布、噴霧等により任意の基材上に膜を形成することがあげられる。また、他の方法としては、インク状に加工して基材上に塗布することがあげられる。この時の塗布方法としては、具体的にはスクリーン印刷やオフセット印刷等があげられる。膜の厚みには特に制限はない。基材の材質、形状には特に制限はない。具体例としては、紙、アルミ板や銅板等金属板、ＰＥＴフィルム等高分子フィルム、ガラス、セラミックス、石板等があげられる。
【００３６】
酸化銀の膜を形成後、これに本発明の有機化合物を付着させる。まず、本発明の有機化合物を任意の液体に溶解または分散し、次いで酸化銀膜をこの液体に浸漬する、酸化銀膜にこの液体を塗布する、あるいは酸化銀膜にこの液体を噴霧する、等の方法を用いる。特に、本発明の有機化合部が液体の場合は、溶剤を使用しないでそのまま酸化銀への含浸に使用してもかまわない。
【００３７】
また、逆に、予め本発明の有機化合物の膜を調製し、次いで、その有機化合物の良溶媒に分散した酸化銀を塗布または噴霧して膜状物を形成してもかまわない。尚、予め有機化合物を膜状に加工する場合も、酸化銀と同様の方法を利用することができる。
【００３８】
いずれの方法で膜形成を行っても、一旦、酸化銀と本発明の有機化合物が接触、混合された時点から酸化銀の還元反応が誘起され、室温に一定時間放置することにより銀膜に変換することができる。
【００３９】
次に、本発明の組成物を利用した銀画像作製方法について説明する。
【００４０】
まず第一の方法としては、予め酸化銀を用いて基材上に画像状の膜を形成し、次いでこれを本発明の有機化合物の溶液あるいは分散液で処理して銀画像を形成する方法である。画像を形成する方法としては、特に制限はない。例えば、酸化銀を塗液状に加工し、これを画像部を切り抜いたマスクで覆った基材に塗布または噴霧後、マスクを除去する方法があげられる。インクジェット方式を用いて酸化銀膜を作製すれば、基材を覆うマスクは不要で、かつ精細な画像を得ることができる。また、酸化銀をペースト状に加工し、インクとして印刷方式で画像を形成することも、高精細な画像が得ることができ、好ましい。印刷方法には特に制限はないが、適切な膜厚を得やすいスクリーン印刷は特に好ましい。本発明の有機化合物による酸化銀画像の処理方法については、本発明の有機化合物の溶液あるいは分散液に酸化銀画像を浸漬する、酸化銀画像にこの液体を塗布する、あるいは酸化銀画像にこの液体を噴霧する、等の方法を用いる。銀画像形成後、画像部分と非画像部分に付着残留した有機化合物については、洗浄等の手法により除去しても良く、除去しなくても良い。
【００４１】
第二の方法は、予め酸化銀膜を形成し、次いでこの膜に本発明の有機化合物を含有する液体を像様に付着させて銀画像を作製する方法である。本発明の有機化合物を酸化銀膜へ像様に付着させる方法としては、上記と同様の方法が挙げられる。
【００４２】
また逆に、予め本発明の有機化合物を膜状に塗布し、次いでその上に酸化銀を分散した液体を像様に付着させて銀画像を作製する方法も可能である。
【００４３】
いずれの場合においても、酸化銀に本発明の有機化合物を付着させると還元反応が誘起されるため、室温に放置にして銀画像が得られる。放置に要する時間は、用いる有機化合物の種類、酸化銀粒子の粒径等と関係するため、作製条件によって異なるが、概ね５分〜数時間を要する。生じる銀画像の機械的強度を高める目的で、補助的な後処理として加熱を行っても良い。加熱温度と加熱時間に関しては、用いる有機化合物の種類にも関係するが、概ね加熱温度；５０℃〜２００℃、加熱時間；１〜３０分で充分である。
【００４４】
【実施例】
本発明を実施例によりさらに具体的に説明するが、本発明はその主旨を越えない限り、下記の実施例に限定されるものではない。なお、実施例中における「部」「％」はすべてそれぞれ「質量部」「質量％」を示す。
【００４５】
比較例１
酸化銀（和光純薬工業（株）製特級）１００部を、蒸留水１５０部とガラスビーズ１５０部とともにペイントコンディショナーで粉砕・分散した。得られた分散液を塗液とし、ワイヤーバーを用いてスライドグラスに固形分塗抹量３０ｇ／ｍ２になるように塗布し、１時間室温で静置した。静置後の塗面は褐黒色であり、これを水洗するとスライドグラスからすべて剥がれ落ちてしまった。一方、水洗前のサンプルについて１５０℃で３０分間の加熱キュアリングを行い、塗布面の導通をテスターで調べたが、導通は全く見られなかった。
【００４６】
実施例１
酸化銀；１００部、例示化合物Ｂ−４；１０部を、蒸留水４０部とビーカー中で混合攪拌し、酸化銀／有機化合物混合ペーストを作製した。このペーストをワイヤーバーを用いてスライドグラスに固形分塗抹量３０ｇ／ｍ２になるように塗布した後、１時間室温で静置した。スライドグラスの裏面から観察すると、スライドグラスと酸化銀／有機化合物混合ペーストの界面に銀が析出し、金属光沢の、いわゆる銀鏡面を有する膜が生じていた。水洗して未反応の酸化銀と有機化合物を洗い流して銀膜を得た。膜の導通をテスターで調べたところ、導通が生じていた。この膜面を金属スパーテルで擦ったところ、容易に剥がれてしまった。次いでこの銀鏡膜を１５０℃で３０分間加熱キュアリングして、金属スパーテルで擦っても剥がれにくい強固な銀膜を得た。銀膜の導通をテスターで確認したところ、導通が確保されていた。さらに、塗布面のＸ線回折を測定したが、図３に示したように、酸化銀のパターンは消失して、銀の存在を示す結果が得られた。
【００４７】
実施例２〜４
実施例１の例示化合物Ｂ−４を、表１に示した化合物に変更した以外は、実施例１と同様に評価を行った。静置、水洗後の塗面はいずれも銀鏡面となっており、導通をテスターで調べたところ、表１に示したようにいずれの試料にも導通が生じていた。さらに、加熱キュアリングにより銀膜の機械的強度も上昇することがわかる。
【００４８】
【表１】
2004183081.tif 000006
【００４９】
実施例５
酸化銀（和光純薬工業（株）製特級）１００部を、蒸留水１５０部とガラスビーズ１５０部とともにペイントコンディショナーで粉砕・分散した。得られた分散液を塗液とし、ワイヤーバーを用いて白色ＰＥＴ（パナック（株）製ルミラーＥ−２２、厚み１８８μｍ）に固形分塗抹量３０ｇ／ｍ２になるように塗布した。この酸化銀塗布シートに、インクジェットシステムを用いて画像パターン状に、例示化合物Ｂ−４の５％水溶液を吹き付けた。これを、室温で１時間静置し、次いで塗面全面を水洗すると、インクジェットの画像パターンに対応した銀画像が得られた。１００℃で３０分間の加熱キュアリングを行った後、銀画像部分の導通をテスターで調べたところ、導通が生じていた。
【００５０】
実施例６
硝酸銀の２０％水溶液１０００部に対し、水酸化ナトリウム２％水溶液２３５０部をホモミキサーで強撹拌下添加し、酸化銀粒子の懸濁液を得た。生じた酸化銀を吸引濾過で回収し、真空乾燥後、乳鉢で粉砕して、粉体の酸化銀を得た。このようにして得た酸化銀１００部に、グリセリン２０部と１−メトキシ−２−プロパノール１０部を加え、自転・公転式撹拌脱泡機（型式ＡＲ−２５０、（株）シンキー製）により、公転２０００ｒｐｍ、自転８００ｒｐｍの条件で２分間撹拌混合して、ペースト状に調製した。このペーストを用い、アルミナ・セラミックス板（１００ｍｍ×１００ｍｍ×２５ｍｍ）上にスクリーン印刷によりプリント回路パターンを作製した。この回路パターンに例示化合物Ａ−３の１０％水溶液をスプレー塗布した後、室温で２時間静置し、次いで水洗することにより銀膜の回路パターンを作製した。テスターで導通を確認したところ、パターンに沿って導通が生じていることが確認できた。
【００５１】
【発明の効果】
酸化銀と、分子内にアミノ基と水酸基を有する有機化合物あるいは多価アミノ化合物とを混合することにより、簡便に銀を作製できるようになった。この方法は銀膜や銀画像を得るのに特に好適である。
【図面の簡単な説明】
【図１】酸化銀（Ａｇ２Ｏ）のＸ線回折図である。
【図２】銀（Ａｇ）のＸ線回折図である。
【図３】酸化銀／例示化合物Ｂ−４の混合ペーストから生じた銀鏡膜のＸ線回折図である。
【図１】
2004183081.tif 000009
【図２】
2004183081.tif 000010
【図３】
2004183081.tif 000011